본 발명 은 상기 1 - 단계 방법 의 단점 을 회피 한 이 - 단계 ( 2 - 단계 ) 방법 이 다 . 상기 2 - 단계 방법 은 이온 - 교환 알칼리 금속 화합물 을 함유 하 는 제 1 이온 - 교환 욕 을 사용 하 고 , 이 의 이온 들 은 이 들 이 교환 될 ( 화학 강화 에 대한 표준 강화 방법 ) 제품 에서 의 알칼리 금속 이온 보다 더 크 며 , 이어서 은 을 함유 한 제 2 이온 - 교환 욕 을 사용 하 여 이온 - 교환 을 시키 는데 , 상기 제 2 은 - 함유 이온 교환 욕 은 제 1 욕 보다 휠씬 더 짧 은 시간 동안 사용 된다 . 상기 제 2 이온 - 교환 욕 ( bath ) 은 은 이온 및 이온 - 교환 알칼리 금속 화합물 을 함유 하 며 , 이 의 이온 들 은 이 들 이 교환 된 제품 에서 의 알칼리 금속 이온 보다 더 크 고 , 상기 제 2 욕 에서 의 상기 은 이온 농도 는 상기 1 - 단계 방법 의 은 - 함유 욕 에서 사용 된 것 보다 더 높 다 . 제 1 단계 에 있 어서 , 상기 더 큰 알칼리 금속 이온 은 압축 응력 을 갖 는 유리 제품 을 형성 하 기 위해 300 - 500 ℃ 범위 의 온도 에서 3 시간 이상 의 시간 동안 ; 예 를 들 어 , 420 ℃ 에서 5 - 6 시간 동안 이온 - 교환 시키 는 보통 의 방식 으로 상기 유리 로 교환 된다 . 상기 제 2 단계 에 있 어서 , 상기 더 높 은 농도 의 은 이온 은 상기 유리 의 표면 으로 교환 되 고 , 압축 응력 의 상당 한 손실 없이 얇 은 충분 한 깊이 로 상기 유리 에서 알칼리 금속 이온 을 대체 한다 . 상기 2 - 단계 방법 의 어떤 구체 예 에 있 어서 , 동일 한 알칼리 금속 화합물 이 제 1 및 제 2 이온 - 교환 욕 모두 에 사용 될 수 있 다 . 상기 2 - 단계 방법 의 어떤 구체 예 에 있 어서 , 상기 이온 - 교환 욕 에서 사용 된 은 화합물 및 알칼리 화합물 은 모두 질산염 으로 구성 된다 . 더구나 , 상기 칼륨 이온 은 통상 적 으로 상기 유리 에서 소듐 및 리튬 알칼리 금속 이온 에 대해 이온 - 교환 된다 .